СПОСОБ ВЗАИМОДЕЙСТВИЯ АРОМАТИЧЕСКОГО УГЛЕВОДОРОДА В ПРИСУТСТВИИ ВОДОРОДА

1. Способ взаимодействия ароматического углеводорода или смеси ароматических углеводородов, содержащих сернистые ароматические соединения, причем на первой стадии, при необходимости в присутствии водорода, снижают содержание сернистых ароматических соединений (стадия а) и на второй стадии ароматический углеводород или смесь ароматических углеводородов гидрируют в присутствии нанесенного рутениевого катализатора и в присутствии водорода (стадия b).
2. Способ по п.1, причем содержание сернистых ароматических соединений понижают до значения ≤70 ч. на млрд. част., а общее содержание серы до суммарного значения ≤200 ч. на млрд.част.
3. Способ по п.1, причем на стадии а) применяют десульфуризатор, который содержит медь и цинк в атомном отношении от 1:0,3 до 1:10, предпочтительно от 1:0,5 до 1:3 особенно предпочтительно от 1:0,7 до 1:1,5.
4. Способ по п.3, причем десульфуризатор содержит от 35 до 45 мас.% оксида меди, от 35 до 45 мас.% оксида цинка, от 10 до 30 мас.% оксида алюминия.
5. Способ по п.1 или 2, причем стадию а) проводят в отсутствие водорода.
6. Способ по п.1 или 2, причем стадию а) проводят в присутствии водорода.
7. Способ по п.1 или 2, причем десульфуризатор на стадии а) применяют в окисленной форме.
8. Способ по п.1 или 2, причем десульфуризатор на стадии а) применяют в восстановленной форме.
9. Способ по п.1 или 2, причем стадию а) проводят при температуре от 40 до 200°С и давлении от 1 до 40 бар, предпочтительно от 1 до 32 бар, особенно предпочтительно от 1,5 до 5 бар.
10. Способ по п.1 или 2, причем содержание рутения в нанесенном рутениевом катализаторе, используемом на стадии b), составляет от 0,01 до 30 мас.%, в пересчете на общую массу катализатора.
11. Способ по п.1 или 2, причем нанесенный рутениевый катализатор, используемый на стадии b), в качестве носителя содержит оксид алюминия.
12. Способ по п.1 или 2, причем нанесенный рутениевый катализатор, используемый на стадии b), в качестве носителя содержит оксид кремния.
13. Способ по п.12, причем в отношении нанесенного рутениевого катализатора речь идет об адсорбционном катализаторе, в котором по меньшей мере 60 мас.% активного металла находится в оболочке катализатора, с глубиной проникновения до 200 мкм.
14. Способ по п.1 или 2, причем стадию b) проводят при температуре от 50 до 250°, предпочтительно от 60 до 200°С, особенно предпочтительно от 70 до 170°С, и давлении от 1 до 200 бар, особенно от 10 до 50 бар, предпочтительно от 19 до 40 бар, наиболее предпочтительно от 25 до 35 бар.
15. Способ по п.1 или 2, причем в качестве ароматического углеводорода применяют бензол.
16. Способ по п.1 или 2, причем полученный продукт реакции подвергают дальнейшей очистке на следующей стадии с).
17. Способ по п.1 или 2, причем продукт реакции на следующей стадии с) очищают дистилляцией.
18. Способ по п.1, причем стадию а) проводят при давлении от 2 до 4,5 бар, температуре от 50 до 180°С, в присутствии десульфуризатора, который содержит от 35 до 45 мас.% оксида меди, от 35 до 45 мас.% оксида цинка, от 10 до 30 мас.% оксида алюминия, и применяется в восстановленной форме, а стадию b) проводят при давлении от 19 до 40 бар, температуре от 70 до 170°С, в присутствии нанесенного на оксид алюминия рутениевого катализатора, содержание рутения в котором составляет от 0,01 до 30 мас.%, в пересчете на общую массу катализатора.
19. Способ по п.1, причем стадию а) проводят при давлении от 2 до 4,5 бар, температуре от 50 до 180°С, в присутствии десульфуризатора, который содержит от 35 до 45 мас.% оксида меди, от 35 до 45 мас.% оксида цинка, от 10 до 30 мас.% оксида алюминия, и применяется в восстановленной форме, а стадию b) проводят при давлении от 19 до 40 бар, температуре от 70 до 170°С, в присутствии нанесенного на оксид кремния рутениевого катализатора, содержание рутения в котором составляет от 0,01 до 30 мас.%, в пересчете на общую массу катализатора.
20. Способ по п.18 или 19, причем стадию а) проводят в присутствии водорода.
21. Объединенный способ гидрирования ароматических углеводородов, содержащий, наряду с способом, описанным в пп.1-20, стадию регенерации, включающую продувку катализатора инертным газом вплоть до полного или частичного восстановления первоначальной активности.
22. Способ десульфирования ароматического углеводорода или смеси ароматических углеводородов, содержащих сернистые ароматические соединения, при необходимости в присутствии водорода, причем содержание сернистых ароматических соединений понижается до значения ≤70 ч. на млрд. част., а общее содержание серы до суммарного значения ≤200 ч. на млрд. част., десульфуризатор при этом содержит от 35 до 45 мас.% оксида меди, от 35 до 45 мас.% оксида цинка, от 10 до 30 мас.% оксида алюминия.
23. Способ по п.22, причем десульфирование проводят в присутствии водорода.
24. Способ по п.22, причем десульфированиее проводят в отсутствие водорода.